Dispositif pour la production d’énergie électrique comprenant : a) un premier réservoir A (20A) destiné à recevoir une solution électrolytique (22A) de concentration C A en un soluté et comprenant une électrode (30A) en contact avec la solution électrolytique de concentration C A ; b) un deuxième réservoir B (20B) destiné à recevoir une solution électrolytique (22B) de concentration C B en un même soluté, C B étant inférieure à C A , et comprenant une électrode (30B) en contact avec la solution électrolytique de concentration C B ; c) une membrane (10) séparant les deux réservoirs, ladite membrane comprenant des pores permettant la diffusion des électrolytes du réservoir A vers le réservoir B à travers le ou lesdits pores ; et d) un dispositif (32) permettant de capter puis fournir l’énergie électrique générée par le différentiel de potentiel existant entre les deux électrodes, caractérisé en ce que la membrane comprend au moins une couche formée d’un matériau à base de chitosan comprenant un réseau de nanofibres et/ou de microfibres réticulées de chitosan. Dispositif selon la revendication 1, dans lequel l’épaisseur de la membrane est comprise entre 2 μm et 100 μm, de préférence entre 2 μm et 75 μm. Dispositif selon l’une quelconque des revendications précédentes, dans lequel la membrane comprend de 5 g à 30 g de matériau à base de chitosan par m 2 de membrane, de préférence 10 à 20 g de matériau à base de chitosan par m 2 de membrane, de préférence 15 à 20 g de matériau à base de chitosan par m 2 de membrane. Dispositif selon l’une quelconque des revendications 1 à 3, dans lequel les nanofibres et/ou les microfibres réticulées de chitosan sont fonctionnalisées par des groupes chargés positivement et/ou qui deviennent chargés positivement en présence d’eau, de préférence des groupes choisis parmi le groupe ammonium quaternaire −N(R) 3 + avec R un alkyl en C1-C4, le groupe ammonium tertiaire −N(H)R) 2 + avec R un alkyl en C1-C4, de préférence un alkyl en C1, le groupe diméthylhydroxyéthylammonium -N(C 2 H 4 OH)CH 3 ) 2 + , et leurs mélanges. Dispositif selon l’une quelconque des revendications 1 à 3, dans lequel les nanofibres et/ou les microfibres réticulées de chitosan sont fonctionnalisées par des groupes chargés négativement et/ou qui deviennent chargés négativement en présence d’eau, de préférence des groupes choisis parmi le groupe sulfonate −SO 3 - , le groupe carboxylate −CO 2 - , le groupe carboxyalkyl R−CO 2 - avec R un alkyle en C1-C4 et de préférence en C1, le groupe aminodiacétate −N(CH 2 CO 2 - ) 2 , le groupe phosphonate PO 2 3- ; le groupe amidoxine −C(=NH 2 )(NOH), le groupe aminophosphonate −CH 2 −NH−CH 2 −PO 3 2- , le groupe thiol −SH, et leurs mélanges. Dispositif selon l’une quelconque des revendications précédentes dans lequel la membrane comprend une unique couche (101) formée d’un matériau à base de chitosan comprenant un réseau de nanofibres et/ou de microfibres réticulées de chitosan. Dispositif selon l’une quelconque des revendications 1 à 5 dans lequel la membrane est une membrane composite comprenant deux couches externes (101,103) chacune formées d’un matériau à base de chitosan comprenant un réseau de nanofibres et/ou de microfibres réticulées dechitosan, entre lesquelles est disposée une couche interne (102) formée d’un second matériau comprenant des nanoparticules fonctionnalisées par des groupes chargés et/ou qui deviennent chargés en présence d’eau. Dispositif selon la revendication précédente, dans lequel l’épaisseur de chacune des couches externes (101,103) est comprise entre 2 μm et 25 μm, et l’épaisseur de la couche interne (102) est comprise entre 10 nm et 2 μm. Dispositif selon l’une quelconque des revendications 7 à 8, dans lequel les nanoparticules sont des nanoparticules lamellaires, de préférence des nanoparticules lamellaires d’un oxyde métallique, d’un dichalcogénure d’un métal de transition tel que le disulfure de molybdène, de carbone, ou un mélange de ceux-ci, de préférence encore des nanoparticules lamellaires d’oxyde de graphène fonctionnalisées en surface par des groupes chargés positivement ou qui deviennent chargés positivementen présence d’eau. Procédé de production d’énergie électrique utilisant un dispositif tel que décrit dans l’une quelconque des revendications précédentes, comprenant les étapes suivantes : i) fournir une solution électrolytique (22A) de concentration C A en soluté dans le réservoir A (20A), de manière à ce que l’électrode (30A) dont il est équipé soit en contact avec ladite solution (22A), ii) fournir une solution électrolytique (22B) de concentration C B en un même soluté, C B étant inférieure à C A , dans le réservoir B (20B), de manière à ce que l’électrode (30B) dont il est équipé soit en contact avec ladite solution (22B), iii) laisser diffuser les électrolytes du réservoir A vers le réservoir B à travers le la membrane (10), iv) capter l’énergie électrique générée par le différentiel de potentiel existant entre les deux électrodes, à l’aide du dispositif (32). Procédé selon la revendication précédente, caractérisé en ce que lesdites solutions électrolytiques sont des solutions aqueuses comprenant un soluté choisi parmi les halogénures alcalins ou les halogénures alcalino-terreux, de préférence choisi parmi LiCl, NaCl, KCl, CaCl 2 et MgCl 2 . Procédé selon l’une quelconque des revendications 10 à 11, caractérisé en ce que le ratio de concentration C A /C B est supérieur à 1 et inférieur ou égal à 10 9 , de préférence supérieur à 10 et inférieur ou égal à 10 5 .